СПОСОБ ПРОИЗВОДСТВА ТЕПЛОИЗОЛЯЦИОННОГО ПОКРЫТИЯ

Способ производства теплоизоляционной композиции, включающий введение в композицию жидкого стекла связующего наполнителей в виде стеклянных микросфер, углеродистых микроволокон с фибриллами, красителей, отличающийся тем, что в поверхностно-активную жидкость олеиновую кислоту, взятую 13,5-15,2 объема композиции, вводят наночастицы магнетита размером от 10-20 нанометров, покрытые поверхностно-активным веществом олеиновой кислотой объемом 8-10% объема композиции, накладывают вращающееся электромагнитное поле силой 700-800 кА/м, затем, после начала вращения смеси поверхностно-активного вещества олеиновой кислоты и наночастиц магнетита вводят жидкое стекло 10-15% от объема композиции, после чего вводят стеклянные микросферы в количестве 20-25% от объема композиции и осуществляют 5000-6000 оборотов в минуту вращающегося магнитного поля, в течение 3-4 минут при частоте вращения магнитного поля 1500 об/мин, после чего во вращающуюся смесь поверхностно-активного вещества олеиновой кислоты, наночастиц магнетита жидкого стекла вводят стеклянные микросферы 30-35% от объема композиции и осуществляют не менее 10000 оборотов в минуту вращающегося электромагнитного поля (не менее 7 минут при частоте вращения магнитного поля 1500 об/мин), затем в смесь поверхностно-активного вещества олеиновой кислоты вводят углеродистые микроволокна с фибриллами в объеме 5-7% от объема композиции, красители 2-3% от объема композиции и вводится жидкое стекло до заданного объема композиции и осуществляется наложение вращающегося электромагнитного поля не менее 15000 оборотов в минуту (не менее 10 минут при частоте вращения магнитного поля 1500 об/мин).